(57)【要約】【課題】蒸着マスクの変形を抑制し、蒸着のパターニング精度を向上できる蒸着マスク装置の製造方法を提供する。【解決手段】本発明による蒸着マスク装置の製造方法においては、まず、金属基材２１を含むシート状の蒸着マスク２０と、蒸着マスク２０の一方の面に設けられ、レーザ光に対して透過性を有する保護フィルム８４と、を有する保護フィルム付き蒸着マスク５０を準備する。続いて、保護フィルム付き蒸着マスク５０が、金属基材２１が金属枠体１５側に配置されるように金属枠体１５上に載置される。次に、保護フィルム８４側からレーザ光が照射されて、金属基材２１が金属枠体１５に溶接される。その後、保護フィルム８４が蒸着マスク２０から除去される。【選択図】図２２
2015127446.tif 000002
【特許請求の範囲】
【請求項１】
金属枠体と、前記金属枠体上に設けられた蒸着マスクと、を有する蒸着マスク装置の製造方法において、
金属基材を含むシート状の前記蒸着マスクと、前記蒸着マスクの一方の面に設けられ、レーザ光に対して透過性を有する保護フィルムと、を有する保護フィルム付き蒸着マスクを準備する工程と、
前記保護フィルム付き蒸着マスクを、前記金属基材が前記金属枠体側に配置されるように当該金属枠体上に載置する工程と、
前記保護フィルム側からレーザ光を照射して、前記金属基材を前記金属枠体に溶接する工程と、
前記金属基材を前記金属枠体に溶接する工程の後、前記保護フィルムを前記蒸着マスクから除去する工程と、を備えたことを特徴とする蒸着マスク装置の製造方法。
【請求項２】
前記保護フィルムは、ＵＶ光を照射することにより前記蒸着マスクから剥離可能であり、
前記金属基材を前記金属枠体に溶接する工程の後、前記保護フィルムを前記蒸着マスクから除去する工程の前に、前記保護フィルムにＵＶ光が照射されることを特徴とする請求項１に記載の蒸着マスク装置の製造方法。
【請求項３】
前記保護フィルムは、保護フィルム基材と、前記保護フィルム基材の一方の面に設けられた粘着層と、を有し、
前記粘着層は、ＵＶ光を照射することにより粘着力が低下することを特徴とする請求項２に記載の蒸着マスク装置の製造方法。
【請求項４】
蒸着マスク装置の金属枠体に溶接される保護フィルム付き蒸着マスクにおいて、
金属基材を含むシート状の蒸着マスクと、
前記蒸着マスクの一方の面に設けられた保護フィルムと、を備え、
前記保護フィルムは、レーザ光に対して透過性を有し、
当該保護フィルム付き蒸着マスクを前記金属枠体に溶接する際、前記金属基材が前記金属枠体側に配置されて前記保護フィルム側からレーザ光が照射され、前記金属基材が前記金属枠体に溶接されることを特徴とする保護フィルム付き蒸着マスク。
【請求項５】
前記保護フィルムは、ＵＶ光を照射することにより前記蒸着マスクから剥離可能であることを特徴とする請求項４に記載の保護フィルム付き蒸着マスク。
【請求項６】
前記保護フィルムは、保護フィルム基材と、前記保護フィルム基材の一方の面に設けられた粘着層と、を有し、
前記粘着層は、ＵＶ光を照射することにより粘着力が低下することを特徴とする請求項５に記載の保護フィルム付き蒸着マスク。
【発明の詳細な説明】
【技術分野】
【０００１】
本発明は、所望のパターンに設けられた複数の貫通孔を介して基板に蒸着材料を蒸着するために使用される蒸着マスクが金属枠体に取り付けられた蒸着マスク装置の製造方法に係り、とりわけ、蒸着マスクの変形を抑制し、蒸着のパターニング精度を向上できる蒸着マスク装置の製造方法に関する。また、本発明は、所望のパターンに設けられた複数の貫通孔を介して基板に蒸着材料を蒸着するために使用される蒸着マスクを含む保護フィルム付き蒸着マスクに係り、とりわけ、蒸着マスクの変形を抑制し、蒸着のパターニング精度を向上できる保護フィルム付き蒸着マスクに関する。
【背景技術】
【０００２】
従来、所望のパターンで配列された貫通孔を含む蒸着用のマスクを用い、所望のパターンで薄膜を形成する方法が知られている。そして、昨今においては、例えば有機ＥＬ表示装置の製造時において有機材料を基板上に蒸着する場合等、極めて高価な材料を成膜する際に蒸着が用いられることがある。なお、蒸着用のマスクは、一般的に、フォトリソグラフィー技術を用いたエッチングによって金属板に貫通孔を形成することにより、製造され得る（例えば、特許文献１）。
【０００３】
蒸着用のマスクを用いて蒸着材料を基板に成膜する場合、蒸着材料は、貫通孔の形状に沿って基板上に蒸着され、基板上に画素が形成される。
【先行技術文献】
【特許文献】
【０００４】
【特許文献１】特開２００４−３９３１９号公報
【発明の概要】
【発明が解決しようとする課題】
【０００５】
ところで、蒸着用のマスクを用いて蒸着材料を基板に蒸着する場合、蒸着用のマスクは、張力が負荷されて張られた状態でフレームに取り付けられる。しかしながら、上述したように、蒸着用のマスクには多数の貫通孔が形成されている。このことにより、貫通孔の形状、大きさ、または蒸着用のマスクの厚さによっては、張力が負荷された蒸着用のマスクが変形する可能性が生じる。この場合、蒸着のパターニングを精度良く行うことが困難になり得る。
【０００６】
本発明は、このような点を考慮してなされたものであり、蒸着マスクの変形を抑制し、蒸着のパターニング精度を向上できる蒸着マスク装置の製造方法および保護フィルム付き蒸着マスクを提供することを目的とする。
【課題を解決するための手段】
【０００７】
本発明は、
金属枠体と、前記金属枠体上に設けられた蒸着マスクと、を有する蒸着マスク装置の製造方法において、
金属基材を含むシート状の前記蒸着マスクと、前記蒸着マスクの一方の面に設けられ、レーザ光に対して透過性を有する保護フィルムと、を有する保護フィルム付き蒸着マスクを準備する工程と、
前記保護フィルム付き蒸着マスクを、前記金属基材が前記金属枠体側に配置されるように当該金属枠体上に載置する工程と、
前記保護フィルム側からレーザ光を照射して、前記金属基材を前記金属枠体に溶接する工程と、
前記金属基材を前記金属枠体に溶接する工程の後、前記保護フィルムを前記蒸着マスクから除去する工程と、を備えたことを特徴とする蒸着マスク装置の製造方法、
を提供する。
【０００８】
本発明による蒸着マスク装置の製造方法において、前記保護フィルムは、ＵＶ光を照射することにより前記蒸着マスクから剥離可能であり、前記金属基材を前記金属枠体に溶接する工程の後、前記保護フィルムを前記蒸着マスクから除去する工程の前に、前記保護フィルムにＵＶ光が照射される、ようにしてもよい。
【０００９】
本発明による蒸着マスク装置の製造方法において、前記保護フィルムは、保護フィルム基材と、前記保護フィルム基材の一方の面に設けられた粘着層と、を有し、前記粘着層は、ＵＶ光を照射することにより粘着力が低下する、ようにしてもよい。
【００１０】
本発明は、
蒸着マスク装置の金属枠体に溶接される保護フィルム付き蒸着マスクにおいて、
金属基材を含むシート状の蒸着マスクと、
前記蒸着マスクの一方の面に設けられた保護フィルムと、を備え、
前記保護フィルムは、レーザ光に対して透過性を有し、
当該保護フィルム付き蒸着マスクを前記金属枠体に溶接する際、前記金属基材が前記金属枠体側に配置されて前記保護フィルム側からレーザ光が照射され、前記金属基材が前記金属枠体に溶接されることを特徴とする保護フィルム付き蒸着マスク、
を提供する。
【００１１】
本発明による保護フィルム付き蒸着マスクにおいて、前記保護フィルムは、ＵＶ光を照射することにより前記蒸着マスクから剥離可能である、ようにしてもよい。
【００１２】
本発明による保護フィルム付き蒸着マスクにおいて、前記保護フィルムは、保護フィルム基材と、前記保護フィルム基材の一方の面に設けられた粘着層と、を有し、前記粘着層は、ＵＶ光を照射することにより粘着力が低下する、ようにしてもよい。
【発明の効果】
【００１３】
本発明によれば、蒸着マスクの変形を抑制し、蒸着のパターニング精度を向上できる。
【図面の簡単な説明】
【００１４】
【図１】図１は、本発明の一実施の形態を説明するための図であって、蒸着マスクを含む蒸着マスク装置の一例を示す概略平面図である。
【図２】図２は、図１に示す蒸着マスク装置を用いて蒸着する方法を説明するための図である。
【図３】図３は、図１に示す蒸着マスクを示す平面図である。
【図４】図４は、図３に示す蒸着マスクの部分拡大平面図である。
【図５】図５は、図４のI−I線に沿った断面に相当する図であって、保護フィルム付き蒸着マスクを示す断面図である。
【図６】図６は、図５に示す保護フィルム付き蒸着マスクを蒸着マスク装置のフレームに溶接する状態を示す断面図である。
【図７】図７は、第２面側保護フィルムを蒸着マスクから剥離する状態を示す断面図である。
【図８】図８は、図１に示す蒸着マスクの製造方法の一例を全体的に説明するための模式図である。
【図９】図９は、蒸着マスクの製造方法の一例を説明するための図であって、金属板を示す図である。
【図１０】図１０は、蒸着マスクの製造方法の一例を説明するための図であって、金属板に第１レジスト層および第２レジスト層が形成される工程を説明するための図である。
【図１１】図１１は、蒸着マスクの製造方法の一例を説明するための図であって、レジスト層が露光される工程を説明するための図である。
【図１２】図１２は、蒸着マスクの製造方法の一例を説明するための図であって、レジスト層が現像される工程を説明するための図である。
【図１３】図１３は、蒸着マスクの製造方法の一例を説明するための図であって、第１面側保護フィルムが設けられる工程を説明するための図である。
【図１４】図１４は、蒸着マスクの製造方法の一例を説明するための図であって、金属板が第２面側からエッチングされる工程を説明するための図である。
【図１５】図１５は、蒸着マスクの製造方法の一例を説明するための図であって、第２レジスト層が除去される工程を説明するための図である。
【図１６】図１６は、蒸着マスクの製造方法の一例を説明するための図であって、第２面側保護フィルムが設けられる工程を説明するための図である。
【図１７】図１７は、蒸着マスクの製造方法の一例を説明するための図であって、第１面側保護フィルムが除去される工程を説明するための図である。
【図１８】図１８は、蒸着マスクの製造方法の一例を説明するための図であって、金属板が第１面側からエッチングされる工程を説明するための図である。
【図１９】図１９は、蒸着マスクの製造方法の一例を説明するための図であって、第１レジスト層が除去される工程を説明するための図である。
【図２０】図２０は、蒸着マスク装置の製造方法の一例を説明するための図であって、保護フィルム付き蒸着マスクをフレームに載置する工程を説明するための図である。
【図２１】図２１は、蒸着マスク装置の製造方法の一例を説明するための図であって、保護フィルム付き蒸着マスクをフレームに溶接する工程を説明するための図である。
【図２２】図２２は、蒸着マスク装置の製造方法の一例を説明するための図であって、保護フィルムにＵＶ光を照射する工程を説明するための図である。
【図２３】図２３は、蒸着マスク装置の製造方法の一例を説明するための図であって、保護フィルムを蒸着マスクから剥離する工程を説明するための図である。
【図２４】図２４は、蒸着マスク装置の製造方法の一例を説明するための図であって、蒸着マスクをトリミングする工程を説明するための図である。
【図２５】図２５は、図４に示す蒸着マスクの変形例を示す図である。
【図２６】図２６は、図５に示す保護フィルム付き蒸着マスクの変形例を示す断面図である。
【発明を実施するための形態】
【００１５】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００１６】
図１〜図２４は本発明による一実施の形態を説明するための図である。以下の実施の形態およびその変形例では、有機ＥＬディスプレイ装置を製造する際に有機発光材料などの蒸着材料を、後述する複数の貫通孔を介して所望のパターンでガラス基板上に蒸着するために使用される蒸着マスク、保護フィルム付き蒸着マスク、蒸着マスクの製造方法および蒸着マスクを有する蒸着マスク装置の製造方法を例にあげて説明する。ただし、このような適用に限定されることなく、種々の用途に用いられる蒸着マスク、保護フィルム付き蒸着マスク、蒸着マスクの製造方法および蒸着マスク装置の製造方法に対し、本発明を適用することができる。
【００１７】
なお、本明細書において、「板」、「シート」、「フィルム」の用語は、呼称の違いのみに基づいて、互いから区別されるものではない。例えば、「板」はシートやフィルムと呼ばれ得るような部材も含む概念であり、したがって、例えば「金属板」は、「金属シート」や「金属フィルム」と呼ばれる部材と呼称の違いのみにおいて区別され得ない。
【００１８】
また、「板面（シート面、フィルム面）」とは、対象となる板状（シート状、フィルム状）の部材を全体的かつ大局的に見た場合において対象となる板状部材（シート状部材、フィルム状部材）の平面方向と一致する面のことを指す。また、板状（シート状、フィルム状）の部材に対して用いる法線方向とは、当該部材の板面（シート面、フィルム面）に対する法線方向のことを指す。
【００１９】
さらに、本明細書において用いる、形状や幾何学的条件並びにそれらの程度を特定する、例えば、「平行」、「直交」、「同一」、「同心」等の用語や長さや角度の値等については、厳密な意味に縛られることなく、同様の機能を期待し得る程度の範囲を含めて解釈することとする。
【００２０】
まず、製造方法対象となる蒸着マスクを含む蒸着マスク装置の一例について、主に図１〜図５を参照して説明する。ここで、図１は、蒸着マスクを含む蒸着マスク装置の一例を示す概略平面図であり、図２は、図１に示す蒸着マスク装置の使用方法を説明するための図であり、図３は、図１に示す蒸着マスクを示す平面図である。図４は、蒸着マスクの部分拡大平面図であり、図５は、図４のI−I線に沿った断面に相当する図である。
【００２１】
図１および図２に示された蒸着マスク装置１０は、開口部１５ａを有し、枠状に形成された金属製のフレーム（金属枠体）１５と、フレーム１５の開口部１５ａ上に蒸着マスク２０の幅方向（長手方向に直交する方向、横方向）に並列配置された帯状の複数の蒸着マスク２０と、を備えている。このうち蒸着マスク２０は、概略的にはシート状に形成された金属板２１を有している（図５、図６参照）。このような蒸着マスク２０には、多数の貫通孔２５が設けられている。この蒸着マスク装置１０は、図２に示すように、蒸着マスク２０が蒸着対象物である基板、例えばガラス基板９２に対面するようにして蒸着装置９０内に支持され、ガラス基板９２への蒸着材料の蒸着に使用される。
【００２２】
蒸着装置９０内では、フレーム１５の開口部１５ａ内にガラス基板９２が配置され、不図示の磁石からの磁力によって、蒸着マスク２０と、ガラス基板９２とが密着するようになる。蒸着装置９０内には、この蒸着マスク装置１０を挟んだガラス基板９２の下方に、蒸着材料（一例として、有機発光材料）９８を収容するるつぼ９４と、るつぼ９４を加熱するヒータ９６とが配置されている。るつぼ９４内の蒸着材料９８は、ヒータ９６からの加熱により、気化または昇華してガラス基板９２の表面に付着するようになる。上述したように、蒸着マスク２０には多数の貫通孔２５が形成されており、蒸着材料９８はこの貫通孔２５を介してガラス基板９２に付着する。この結果、蒸着マスク２０の貫通孔２５の位置に対応した所望のパターンで、蒸着材料９８がガラス基板９２の表面に成膜される。
【００２３】
図１および図３に示すように、本実施の形態において、蒸着マスク２０は、平面視において帯状の略四角形形状、さらに正確には平面視において帯状の略矩形状の輪郭を有している。蒸着マスク２０は、蒸着マスク２０の長手方向に配列され、規則的な配列で複数の貫通孔２５が形成された複数の有効領域２２と、各有効領域２２を取り囲む周囲領域２３と、を含んでいる。このうち周囲領域２３は、基板へ蒸着されることを意図された蒸着材料が通過する領域ではない。例えば、有機ＥＬディスプレイ装置用の有機発光材料の蒸着に用いられる蒸着マスク２０においては、有効領域２２は、有機発光材料が蒸着して画素を形成するようになる基板（ガラス基板９２）上の区域、すなわち、作製された有機ＥＬディスプレイ装置用基板の表示面をなすようになる基板上の区域に対面する、蒸着マスク２０内の領域のことである。ただし、種々の目的から、周囲領域２３に貫通孔や凹部が形成されていてもよい。図１に示された例において、各有効領域２２は、平面視において略四角形形状、さらに正確には平面視において略矩形状の輪郭を有している。
【００２４】
図示された例において、複数の有効領域２２は、蒸着マスク２０の長手方向に沿って所定の間隔を空けて配置されている。このような複数の有効領域２２を含む蒸着マスク２０が、その幅方向に配列されて、図１に示す蒸着マスク装置１０が構成されている。一つの有効領域２２が一つの有機ＥＬディスプレイ装置に対応するようになっており、図１に示す蒸着マスク装置１０においては、多面付蒸着が可能となっている。
【００２５】
図４に示すように、図示された例において、各有効領域２２に形成された複数の貫通孔２５は、当該有効領域２２において、互いに直交する二方向に沿ってそれぞれ所定のピッチで配列されている。図４には、各貫通孔２５が、平面視で、略四角形形状、さらに正確には平面視において略矩形状の輪郭を有している例を示している。より具体的には、後述する基材穴３０が、平面視で、略四角形形状あるいは略矩形形状の輪郭を有し、各貫通孔２５に、基材穴３０が一つずつ形成されている。
【００２６】
蒸着マスク２０に形成された貫通孔２５の一例について、図４および図５を主に参照して更に詳述する。
【００２７】
図４は、蒸着マスク２０を第１面２０ａ側から示す部分平面図である。また、図５は、図４のＩ−Ｉ線に沿った断面に相当する図である。
【００２８】
図４および図５に示すように、蒸着マスク２０は、第１面２１ａと、第１面２１ａとは反対側に設けられた第２面２１ｂと、を含む金属板（金属基材）２１を有している。金属板２１の第２面２１ｂは、蒸着時（すなわち、蒸着装置９０内に取り付けられた際）には、ガラス基板９２の側に配置される。
【００２９】
金属板２１は、３６％Ｎｉインバー材により形成することができ、金属板２１の厚さは、例えば、１０μｍ〜１００μｍとすることが好適である。
【００３０】
複数の貫通孔２５は、蒸着マスク２０の法線方向に沿った一方の側となる第１面２０ａと、蒸着マスク２０の法線方向に沿った他方の側となる第２面２０ｂと、の間を延びている。すなわち、貫通孔２５は蒸着マスク２０を貫通している。
【００３１】
図示された例では、後に詳述するように、金属板２１に基材穴３０が設けられている。すなわち、蒸着マスク２０の法線方向における一方の側となる金属板２１の第１面２１ａの側から金属板２１にエッチングによって基材穴３０が形成されている。この基材穴３０は貫通孔２５を形成している。
【００３２】
図５に示すように、蒸着マスク２０の法線方向における一方の側から他方の側へ向けて、すなわち、蒸着マスク２０の第１面２０ａの側から第２面２０ｂの側へ向けて、蒸着マスク２０の法線方向に沿った各位置における蒸着マスク２０の板面に沿った断面での各基材穴３０の断面積は、しだいに小さくなっていく。言い換えると、蒸着マスク２０の法線方向に沿った断面において、蒸着マスク２０の法線方向に沿った各位置における蒸着マスク２０の板面に沿った各基材穴３０の幅は、蒸着マスク２０の第１面２０ａの側から第２面２０ｂの側に向けて、しだいに小さくなっていく。とりわけ図示された例では、蒸着マスク２０の第１面２０ａの側から第２面２０ｂの側に向け、各基材穴３０の断面積は、小さくなるように変化し続けている。
【００３３】
図５に示すように、貫通孔２５は、蒸着マスク２０の第１面２０ａの側から形成された先細りする基材穴３０によって、画成されている。図４および図５に示すように、図示された例では、一つの貫通孔２５に対して、基材穴３０がそれぞれ一つずつ形成されている。
【００３４】
なお、図５に示すように、基材穴３０の壁面３１と、金属板２１の第２面２１ｂとは、周状の接続部４１を介して接続されている。接続部４１は、蒸着マスクの法線方向に対して傾斜した基材穴３０の壁面３１と、第２面２１ｂとが合流する合流線によって、画成されている。そして、接続部４１は、金属板２１の領域内において、蒸着マスク２０の平面視における貫通孔２５の面積が最も小さくなる貫通部４２を画成する。
【００３５】
図５に示すように、蒸着マスク２０の第１面２０ａ上において、隣り合う二つの貫通孔２５は、蒸着マスク２０の板面に沿って互いから離間している。すなわち、後述する製造方法のように、蒸着マスク２０の第１面２０ａに対応するようになる金属板２１の第１面２１ａ側から当該金属板２１をエッチングして基材穴３０を形成する場合、隣り合う二つの基材穴３０の間に金属板２１の第１面２１ａが残存するようになる。
【００３６】
隣り合う二つの貫通孔２５が蒸着マスク２０の板面に沿って互いから離間しているため、蒸着マスクの強度を向上させることができる。このことにより、蒸着マスク２０をフレーム１５に張設した場合における蒸着マスク２０の有効領域２２内での変形を効果的に抑制することができ、これにより、所望のパターンでの蒸着を効果的に実施することができる。また、この場合、後述する長尺金属板７１の搬送や切断、後述する第２面側保護フィルム８４の除去、フレーム１５への取付といった取り扱い処理中に、多数の貫通孔２５が形成された有効領域２２の変形を効果的に抑制することができる。
【００３７】
図２に示すようにして蒸着マスク装置１０が蒸着装置９０に収容された場合、図５に二点鎖線で示すように、蒸着マスク２０の金属板２１の第１面２０ａが蒸着材料９８を保持したるつぼ９４側に位置し、金属板２１の第２面２０ｂがガラス基板９２に対面する。したがって、蒸着材料９８は、次第に断面積が小さくなっていく基材穴３０を通過してガラス基板９２に付着する。
【００３８】
基材穴３０は、後に詳述するように、金属板２１の第１面２１ａをエッチングすることにより形成される。エッチングによって形成される穴（または凹部）の壁面は、一般的に、浸食方向に向けて凸となる曲面状となる。したがって、エッチングによって形成された穴の壁面は、エッチングの開始側となる領域において切り立ち、エッチングの開始側とは反対側となる領域、すなわち穴の最も深い側においては、金属板２１の法線方向に対して比較的に大きく傾斜するようになる。
【００３９】
上述したように、本実施の形態では、貫通孔２５が各有効領域２２において所定のパターンで配置されている。一例として、蒸着マスク２０（蒸着マスク装置１０）が携帯電話やデジタルカメラ等のディスプレイ（２〜５インチ程度）を作製するために用いられる場合、貫通孔２５の配列ピッチＰは、５８μｍ（４４０ｐｐｉ）以上２５４μｍ（１００ｐｐｉ）以下程度とすることができる。なお、カラー表示を行いたい場合には、貫通孔２５が配列されている方向に沿って蒸着マスク２０（蒸着マスク装置１０）とガラス基板９２とを少しずつ相対移動させ、赤色用の有機発光材料、緑色用の有機発光材料および青色用の有機発光材料を順に蒸着させていってもよい。また、蒸着マスク２０（蒸着マスク装置１０）が携帯電話のディスプレイを作製するために用いられる場合、各貫通孔２５が配列されている方向に沿った幅（スリット幅）Ｗは、２８μｍ以上８４μｍ以下程度とすることができる。
【００４０】
次に、保護フィルム付き蒸着マスク５０について説明する。
【００４１】
図５に示すように、保護フィルム付き蒸着マスク５０は、上述した蒸着マスク２０と、蒸着マスク２０の第２面２０ｂに貼り付けられた第２面側保護フィルム８４と、を有している。このように、蒸着マスク２０に第２面側保護フィルム８４を貼り付けることにより、蒸着マスク２０の変形、とりわけ多数の貫通孔２５が形成されている有効領域２２の変形を効果的に抑制することができる。
【００４２】
この第２面側保護フィルム８４は、後述するように、金属板２１を第２面２１ｂの側からエッチングして基材凹部３５（図１４参照）を形成した後に第２面２１ｂに貼り付けられて、その後に、第２面側保護フィルム８４が貼り付けられた状態で金属板２１を第１面２１ａの側からエッチングして基材穴３０を形成することが好適である。すなわち、基材穴３０が形成されると、貫通孔２５の形状または大きさによっては、上述のような取り扱い処理中に、有効領域２２が変形する可能性が生じる。しかしながら、基材穴３０を形成する前に第２面側保護フィルム８４が貼り付けられることにより、有効領域２２の変形を効果的に抑制することができる。
【００４３】
第２面側保護フィルム８４は、後述する長尺金属板７１をエッチングするエッチング液（例えば、塩化第二鉄水溶液）に対する耐エッチング性を有していることが好適である。このことにより、後述する蒸着マスク２０の製造時に、基材穴３０を形成する際に、既に形成された基材凹部３５を第２面側保護フィルム８４によって封止して基材凹部３５がエッチングされることを防止でき、基材凹部３５の形状が損なわれることを防止できる。
【００４４】
第２面側保護フィルム８４は、図６に示すように、保護フィルム基材８４ａと、保護フィルム基材８４ａの一方の面に設けられた粘着層８４ｂと、を有している。このうち粘着層８４ｂが金属板２１の第２面２１ｂに粘着されて、第２面側保護フィルム８４が蒸着マスク２０に貼り付けられる。第２面側保護フィルム８４は、ＵＶ光Ｌ４（図２２参照）を照射することにより金属板２１から剥離可能であることが好ましい。すなわち、ＵＶ光を照射するまでは、エッチング工程などの間に第２面側保護フィルム８４は金属板２１から剥離し得ないが、ＵＶ光を照射した後では、金属板２１から容易に剥離可能になることが好ましい。具体的には、粘着層８４ｂが、ＵＶ光を照射することにより粘着力が低下する材料により形成されていることが好ましい。この場合、蒸着マスク２０に貼り付けられた第２面側保護フィルム８４にＵＶ光を照射することにより、第２面側保護フィルム８４を蒸着マスク２０から容易に剥離することができる。なお、保護フィルム基材８４ａの材料としては、取り扱い処理時に蒸着マスク２０の有効領域２２が変形することを抑制できる程度の強度を有する材料であればよく、例えば、ポリエチレンテレフタレート（ＰＥＴ）を挙げることができる。また、粘着層８４ｂの材料としては、上述したように、ＵＶ光を照射することにより粘着力が低下する材料であればよく、例えば、アクリル系材料を挙げることができる。
【００４５】
さらに、第２面側保護フィルム８４は、ＹＡＧレーザ光Ｌ１（図６参照）に対して透過性を有していることが好適である。この場合、後述するように、第２面側保護フィルム８４が貼り付けられた蒸着マスク２０（保護フィルム付き蒸着マスク５０）を、蒸着マスク装置１０のフレーム１５に、レーザ光照射部８５からＹＡＧレーザ光Ｌ１を照射してスポット溶接することができる。
【００４６】
上述したような第２面側保護フィルム８４が貼り付けられた蒸着マスク２０は、蒸着マスク装置１０のフレーム１５の開口部１５ａ上に並列配置されて、フレーム１５に取り付けられている。フレーム１５は、蒸着マスク２０が撓むことを防止するように蒸着マスクを張った状態に保持する。この場合、図２および図６に示すように、蒸着マスク２０の金属板２１の第１面２１ａが蒸着材料９８を保持したるつぼ９４側に位置する。
【００４７】
蒸着マスク２０とフレーム１５とは、例えばスポット溶接により互いに対して固定されている。すなわち、図６に示すように、第２面側保護フィルム８４の側に設けられたレーザ光照射部８５からフレーム１５に向けてＹＡＧレーザ光Ｌ１が照射され、照射されたＹＡＧレーザ光Ｌ１が第２面側保護フィルム８４を透過し、ＹＡＧレーザ光Ｌ１のエネルギによって金属板２１とフレーム１５に溶接部８６が形成されている。
【００４８】
第２面側保護フィルム８４は、溶接が行われた後にＵＶ光が照射されることにより、図７に示すように、第２面側保護フィルム８４が金属板２１から剥離される。これにより、フレーム１５には、第２面側保護フィルム８４が貼り付けられていない蒸着マスク２０が取り付けられた状態となる。その後、蒸着マスク装置１０は、図２に示す蒸着装置９０に取り付けられる。
【００４９】
なお、蒸着マスク装置１０は、高温雰囲気となる蒸着装置９０の内部に保持される。したがって、蒸着マスク２０およびフレーム１５は、蒸着マスク２０やフレーム１５に撓みや熱応力が発生することを防止するため、熱膨張率が低い同一の材料によって形成されていることが好ましい。このような材料として、例えば、３６％Ｎｉインバー材を用いることができる。
【００５０】
以上のような保護フィルム付き蒸着マスク５０によれば、蒸着マスク２０に貼り付けられた第２面側保護フィルム８４が、レーザ光に対して透過性を有しているため、第２面側保護フィルム８４の側からレーザ光を照射することにより、蒸着マスク装置１０のフレーム１５に蒸着マスク２０の金属板２１を溶接することができる。また、第２面側保護フィルム８４は、蒸着マスク２０に貼り付けられていることにより、多数の貫通孔２５が形成された有効領域２２を支持することができる。この結果、蒸着マスク２０の有効領域２２が変形することを効果的に抑制しながら蒸着マスク２０をフレーム１５に溶接することができ、ガラス基板９２上に蒸着材料９８を精度良くパターニングすることができる。
【００５１】
次に、このような蒸着マスク２０の製造方法および蒸着マスク装置１０の製造方法について、主に図８〜図２４を用いて説明する。
【００５２】
図８には、蒸着マスク２０を作製するための製造装置６０が示されている。図８に示すように、まず、長尺金属板７１を供給コア６１に巻き取った巻き体６２が準備される。そして、この供給コア６１が回転して巻き体６２が巻き戻されることにより、図８に示すように帯状に延びる長尺金属板７１が供給される。長尺金属板７１に貫通孔２５が形成されるとともに第２面側保護フィルム８４が貼り付けられて、その後切断されることにより枚葉状の保護フィルム付き蒸着マスク５０が得られる。したがって、上述したように、長尺金属板７１は、例えば３６％Ｎｉインバー材からなる。ただし、これに限られず、ステンレス、銅、鉄、アルミニウムからなるシートを長尺金属板７１として用いることも可能である。
【００５３】
長尺金属板７１は、搬送ローラ６５によって、巻き体６２から巻き戻されて（図９参照）、エッチング装置（エッチング手段）６４に搬送される。エッチング手段６４によって、図１０〜図１９に示された各処理が施される。
【００５４】
まず、図１０に示すように、長尺金属板７１の第１面７１ａ上に第１レジスト層８１が形成されるとともに、長尺金属板７１の第２面７１ｂ上に第２レジスト層８２が形成される。具体的には、長尺金属板７１の第１面７１ａ上および第２面７１ｂ上に、感光性レジスト材料としてドライフィルムレジスト（例えば、旭化成製のＡＱ−１８５）がラミネートされる。このようにして、長尺金属板７１の第１面７１ａ上に第１レジスト層８１が形成され、長尺金属板７１の第２面７１ｂ上に第２レジスト層８２が形成される。なお、これらのレジスト層８１、８２は、液状の感光性レジストを塗布して硬化させることにより形成することもできる。
【００５５】
次に、図１１および図１２に示すように、第１レジスト層８１および第２レジスト層８２が露光されて現像される。この場合、まず、レジスト層８１、８２のうちの除去したい領域に光を透過させないようにした第１ガラス乾板（第１露光マスク）６７および第２ガラス乾板（第２露光マスク）６８を準備する。続いて、第１ガラス乾板６７が第１レジスト層８１の上方に配置され、第２ガラス乾板６８が第２レジスト層８２の下方に配置される。この際、第１ガラス乾板６７および第２ガラス乾板６８は、互いに位置合わせされる。次に、露光光Ｌ２を照射して、第１レジスト層８１を第１ガラス乾板６７を介して露光し、第２レジスト層８２を、第２ガラス乾板６８を介して露光する（図１１参照）。この際、第１レジスト層８１と第２レジスト層８２とは、同時に露光することが好適である。その後、第１レジスト層８１および第２レジスト層８２を炭酸ナトリウム溶液を用いて現像する（図１２参照）。このことにより、レジスト層８１、８２のうち露光されていない領域が除去されて、第１レジスト層８１に所望のパターンで第１レジスト層開口部８１ａが形成されるとともに、第２レジスト層８２に所望のパターンで第２レジスト層開口部８２ａが形成される。この際、第１レジスト層開口部８１ａは、蒸着マスク２０の金属板２１に形成される基材穴３０の平面形状に対応する平面形状を有し、第２レジスト層開口部８２ａは、蒸着マスク２０の金属板２１に形成される基材凹部３５（図１４参照）の平面形状に対応する平面形状を有する。その後、第１レジスト層８１および第２レジスト層８２がベーク（硬化）される。
【００５６】
なお、ここでは、第１レジスト層８１および第２レジスト層８２が、ネガ型レジストである例について説明している。しかしながら、このことに限られることはなく、これらのレジスト層８１、８２には、ポジ型レジストを用いてもよい。
【００５７】
続いて、図１３に示すように、長尺金属板７１の第１面７１ａ上に、当該第１面７１ａおよび第１レジスト層８１を覆う第１面側保護フィルム８３が貼り付けられる。この第１面側保護フィルム８３は、以下の工程で使用されるエッチング液に対する耐性を有していることが好適であり、長尺金属板７１の第１面７１ａに以下の工程で使用されるエッチング液が入り込まないように貼り付けられることが好ましい。このことにより、長尺金属板７１の第１面７１ａおよび第１レジスト層８１がエッチングされることを防止できる。なお、第１面側保護フィルム８３は、第２面側保護フィルム８４と同様に、保護フィルム基材と、保護フィルム基材の一方の面に設けられた粘着層（いずれも図示せず）と、を有し、第２面側保護フィルム８４と同様な材料を使用することができる。
【００５８】
次に、図１４に示すように、長尺金属板７１が第２面７１ｂの側からエッチングされる。この場合、長尺金属板７１は、第２レジスト層８２をマスクとして、噴射されるエッチング液（例えば塩化第二鉄溶液）によって長尺金属板７１の第２面７１ｂ側からエッチングされる。この結果、図１４に示すように、第２レジスト層開口部８２ａを介して長尺金属板７１がエッチングされ、長尺金属板７１の第２面７１ｂの側に基材凹部３５が形成される。すなわち、長尺金属板７１のうち第２レジスト層開口部８２ａの領域で、エッチング液による浸食が進む。以上のようにして、第２面７１ｂの側から長尺金属板７１に多数の基材凹部３５が形成される。エッチング液による浸食は、長尺金属板７１の法線方向（厚み方向）のみに進むのではなく、第２レジスト層開口部８２ａから長尺金属板７１の板面に沿った方向にも進む。このため、長尺金属板７１の第２面７１ｂ上における基材凹部３５の平面視の輪郭は、第２レジスト層開口部８２ａの輪郭より大きくなる。
【００５９】
なお、蒸着マスク２０の法線方向に沿った各位置における蒸着マスク２０の板面に沿った断面での各基材凹部３５の断面積は、蒸着マスク２０の法線方向における他方の側から一方の側へ向けて、すなわち、蒸着マスク２０の第２面２０ｂの側から第１面２０ａの側へ向けて、しだいに小さくなっていく。言い換えると、蒸着マスク２０の法線方向に沿った断面において、蒸着マスク２０の法線方向に沿った各位置における蒸着マスク２０の板面に沿った各基材凹部３５の幅は、蒸着マスク２０の第２面２０ｂの側から第１面２０ａの側に向けて、しだいに小さくなっていく。とりわけ図示された例では、蒸着マスク２０の第２面２０ｂの側から第１面２０ａの側に向け、各基材凹部３５の断面積は、小さくなるように変化し続けている。なお、基材凹部３５は、平面視で、対応する基材穴３０と同様な形状（本実施の形態では、略四角形形状あるいは略矩形形状の輪郭）を有していることが好適である。
【００６０】
次いで、図１５に示すように、長尺金属板７１から第２レジスト層８２が除去される。第２レジスト層８２は、例えばアルカリ系剥離剤により、除去することができる。
【００６１】
その後、図１６に示すように、長尺金属板７１の第２面７１ｂ上に、第２面側保護フィルム８４が貼り付けられる。このことにより、第２面側保護フィルム８４によって、上記のように形成された基材凹部３５が被覆される。すなわち、エッチング液に対する耐エッチング性を有した第２面側保護フィルム８４によって、基材凹部３５が封止される。この第２面側保護フィルム８４は、長尺金属板７１をエッチングするエッチング液に対する耐性を有していることが好適であり、長尺金属板７１の第２面７１ｂに以下の工程で使用されるエッチング液が入り込まないように貼り付けられることが好ましい。
【００６２】
続いて、図１７に示すように、長尺金属板７１の第１面７１ａに貼り付けられていた第１面側保護フィルム８３が剥離（除去）される。このように、第２面側保護フィルム８４が貼り付けられた後に第１面側保護フィルム８３が剥離されるため、長尺金属板７１を、第１面側保護フィルム８３または第２面側保護フィルム８４によって支持することができ、有効領域２２の変形を抑制することができる。
【００６３】
次に、図１８に示すように、長尺金属板７１に対して第２回目のエッチングが行われ、長尺金属板７１が第１面７１ａの側からエッチングされる。この場合、長尺金属板７１は、第１レジスト層８１をマスクとして、噴射されるエッチング液（例えば、塩化第二鉄水溶液）によって長尺金属板７１の第１面７１ａの側からエッチングされる。この結果、図１８に示すように、第１レジスト層開口部８１ａを介して長尺金属板７１の第１面７１ａがエッチングされ、長尺金属板７１に基材穴３０が形成される。すなわち、第１レジスト層開口部８１ａの領域で、エッチング液による浸食が進む。このようにして、第１面７１ａの側から長尺金属板７１に多数の基材穴３０が形成される。エッチング液による浸食は、長尺金属板７１の法線方向（厚み方向）のみに進むのではなく、第１レジスト層開口部８１ａから長尺金属板７１の板面に沿った方向にも進む。このため、長尺金属板７１の第１面７１ａ上における基材穴３０の平面視の輪郭は、第１レジスト層開口部８１ａの輪郭よりも大きくなる。
【００６４】
この第１面７１ａの側からのエッチングは、エッチングにより形成される基材穴３０が、第２面側保護フィルム８４に達するまで行われる。このことにより、基材穴３０によって画成される貫通孔２５が形成される。この際、基材穴３０は基材凹部３５を包含するように形成され、基材凹部３５は残存しなくなる。
【００６５】
また、上述したように基材凹部３５を形成した後に第１面７１ａの側から第２回目のエッチングを行うことにより、基材穴３０の形状の精度を向上させることができる。すなわち、基材凹部３５を形成することなく、第１面７１ａの側からエッチングをして基材穴３０を形成する場合、基材穴３０が第２面側保護フィルム８４に達すると、基材穴３０が、蒸着マスク２０の板面に沿った方向に急速に拡大し、基材穴３０の形状精度が損なわれる可能性がある。しかしながら、本実施の形態のように、第２面７１ｂの側に予め基材凹部３５を形成しておくことにより、エッチングにより第１面７１ａの側から形成される基材穴３０は、まず基材凹部３５に達し、その後第２面側保護フィルム８４に達する。このことにより、基材穴３０が、蒸着マスク２０の板面に沿った方向に急速に拡大することを抑制できる。このため、基材穴３０の形状の精度を向上させることができる。
【００６６】
なお、長尺金属板７１の第２面７１ｂの側には第２面側保護フィルム８４が貼り付けられているため、長尺金属板７１の第２面７１ｂの側からはエッチングが行われない。また、第１面７１ａの側からのエッチングが進むことにより基材穴３０が基材凹部３５に接続した場合においても、基材凹部３５が第２面側保護フィルム８４によって封止されているため、エッチング液が基材穴３０から基材凹部３５を通って流れることが防止される。このため、基材穴３０が過度にエッチングされることを防止し、各基材穴３０の形状を均一化させることができる。
【００６７】
このようにして、長尺金属板７１の第１面７１ａの側からのエッチングが予め設定した量だけ進んで、長尺金属板７１に対する第２回目のエッチングが終了する。これにより、長尺金属板７１に、基材穴３０によって画成される貫通孔２５が形成される。
【００６８】
その後、図１９に示すように、長尺金属板７１から第１レジスト層８１が除去される。第１レジスト層８１は、例えばアルカリ系剥離剤により、除去することができる。
【００６９】
以上のようにして多数の貫通孔２５が形成された第２面側保護フィルム８４が貼り付けられた長尺金属板７１は、図８に示すように、当該長尺金属板７１を狭持した状態で回転する搬送ローラ６５、６５により、切断装置（切断手段）６６へ搬送される。切断装置６６において、長尺金属板７１が所定の長さに切断される。このようにして、枚葉状の保護フィルム付き蒸着マスク５０が得られる。なお、この搬送ローラ６５、６５の回転によって長尺金属板７１に作用するテンション（張力）を介し、上述した供給コア６１が回転させられ、巻き体６２から長尺金属板７１が供給されるようになっている。
【００７０】
以上のようにして、多数の貫通孔２５が形成された蒸着マスク２０であって、第２面側保護フィルム８４が貼り付けられた蒸着マスク２０（保護フィルム付き蒸着マスク５０）が得られる。
【００７１】
次に、得られた保護フィルム付き蒸着マスク５０が、フレーム１５に取り付けられる。
【００７２】
この場合、まず、図２０に示すように、保護フィルム付き蒸着マスク５０が、金属板２１がフレーム１５側に配置される（図６参照）ようにフレーム１５上に載置される。このことにより、金属板２１がフレーム１５に接するようになる。なお、この際、フレーム１５上には、複数の保護フィルム付き蒸着マスク５０が載置される。
【００７３】
次に、図２１に示すように、保護フィルム付き蒸着マスク５０がフレーム１５に溶接される。この場合、まず、張力負荷部８７によって、フレーム１５上に載置された保護フィルム付き蒸着マスク５０に張力が負荷され、保護フィルム付き蒸着マスク５０が張られた状態に保持される。これにより、保護フィルム付き蒸着マスク５０が撓むことを抑制できる。続いて、蒸着マスク２０の金属板２１がフレーム１５に溶接される。具体的には、図６および図２１に示すように、第２面側保護フィルム８４の側に設けられたレーザ光照射部８５からフレーム１５に向けてＹＡＧレーザ光Ｌ１が照射される。照射されたＹＡＧレーザ光Ｌ１は、第２面側保護フィルム８４を透過し、金属板２１およびフレーム１５に達する。これにより、金属板２１およびフレーム１５のうちＹＡＧレーザ光Ｌ１に照射された部分が溶融し、溶接部８６が形成される。このようにして、蒸着マスク２０の金属板２１とフレーム１５とが溶接される。
【００７４】
蒸着マスク２０の金属板２１がフレーム１５に取り付けられた後、図２２に示すように、第２面側保護フィルム８４の側に設けられたＵＶ光照射部８８から第２面側保護フィルム８４に向けてＵＶ光Ｌ４が照射される。このことにより、第２面側保護フィルム８４の粘着層８４ｂの粘着力を低下させることができる。
【００７５】
ＵＶ光Ｌ４が照射された後、図２３に示すように、第２面側保護フィルム８４が蒸着マスク２０の金属板２１から剥離（除去）される。このことにより、保護フィルム付き蒸着マスク５０から第２面側保護フィルム８４が除去された蒸着マスク２０が得られる。
【００７６】
このようにして、図１に示す蒸着マスク装置１０が得られる。
【００７７】
その後、図２４に示すように、蒸着マスク２０がトリミングされる。具体的には、蒸着マスク２０のうち、フレーム１５からはみ出した部分が切り取られる。このはみ出した部分は、保護フィルム付き蒸着マスク５０に張力を負荷する際、張力負荷手段８７（図２１参照）によって把持される部分である。このはみ出した部分は、図１に示す形態においては、フレーム１５からはみ出した蒸着マスク２０の上端部分および下端部分に相当する。
【００７８】
上述のようにして得られた蒸着マスク装置１０を蒸着装置９０（図２参照）に取り付けることにより、ガラス基板９２への蒸着材料９８の蒸着を行うことが可能となる。
【００７９】
以上のような本実施の形態による蒸着マスク装置の製造方法によれば、長尺金属板７１の第２面７１ｂの側に基材凹部３５が形成された後、長尺金属板７１の第１面７１ａの側に基材穴３０を形成する前に、金属板２１の第２面２１ｂに第２面側保護フィルム８４が貼り付けられて、保護フィルム付き蒸着マスク５０を得ることができる。このことにより、基材穴３０が形成された長尺金属板７１を第２面側保護フィルム８４によって支持することができ、貫通孔２５が多数形成された有効領域２２の変形を抑制できる。とりわけ、第２面側保護フィルム８４は、蒸着マスク装置１０のフレーム１５に溶接された後に取り外す場合には、張力が負荷された蒸着マスク２０の有効領域２２の変形を効果的に抑制することができる。このため、蒸着のパターニング精度を向上させることができる。
【００８０】
また、本実施の形態による蒸着マスク装置の製造方法によれば、蒸着マスク２０に貼り付けられた第２面側保護フィルム８４が、レーザ光に対して透過性を有しているため、第２面側保護フィルム８４の側からレーザ光を照射することにより、蒸着マスク装置１０のフレーム１５に蒸着マスク２０の金属板２１をスポット溶接することができる。このため、蒸着マスク２０の有効領域２２が変形することを効果的に抑制しながら蒸着マスク２０をフレーム１５に溶接することができ、ガラス基板９２上に蒸着材料９８を精度良くパターニングすることができる。
【００８１】
以上、本発明の実施の形態について詳細に説明してきたが、本発明による蒸着マスク、保護フィルム付き蒸着マスク、蒸着マスクの製造方法および蒸着マスク装置の製造方法は、上記実施の形態に何ら限定されるものではなく、本発明の趣旨を逸脱しない範囲において種々の変更が可能である。
【００８２】
また、蒸着マスク２０に形成される貫通孔２５のパターンは、図４に示される形態に限られることはない。図４に示した貫通孔２５の配列パターンは例示に過ぎず、種々のパターンにて貫通孔２５が配列されていてもよい。
【００８３】
また、貫通孔２５の形状は、図４に示す平面形状に限られることはない。例えば、各貫通孔２５は、図２６に示すように、平面視で、帯状の略四角形形状、さらに正確には平面視において帯状の略矩形状の輪郭、あるいはスリット状に細長い輪郭を有していてもよい。この場合、基材穴３０が、平面視で、帯状の略四角形形状、さらに正確には帯状の略矩形形状の輪郭、あるいはスリット状に細長い輪郭を有し、細長状の貫通孔２５に、基材穴３０が一つずつ形成される。なお、この場合、各貫通孔２５は、蒸着マスク２０の長手方向、言い換えると張力負荷手段８７によって張力が負荷される方向に延びるように形成されることが好適である。なお、図２５中のＩ−Ｉ線の断面は、図４中のI−I線の断面に相当している。
【００８４】
さらに、上述した本実施の形態においては、蒸着マスク２０の第１面２０ａ上において、隣り合う二つの貫通孔２５が、蒸着マスク２０の板面に沿って互いから離間している例について説明した。しかしながら、このことに限られることはなく、図２６に示すように、隣り合う二つの貫通孔２５が、互いに接続されていてもよい。
【００８５】
図２６に示された例では、有効領域２２のすべての基材穴３０の壁面３１の先端縁（上縁、蒸着マスクの法線方向に沿って一方の側に位置する端縁）３２が、好適にはその全周にわたって、当該基材穴３０に隣り合う他の基材穴３０の壁面３１の先端縁３２と合流している。
【００８６】
ここでは、蒸着マスク２０の有効領域２２内の全領域において、蒸着マスク２０の第１面２０ａが、蒸着マスクの法線方向における一方の側に向いた基材穴３０の壁面３１によって形成されている。この結果、蒸着マスク２０の有効領域２２内の全領域において、蒸着マスク２０の第１面２０ａが凹凸面をなしている。
【００８７】
このような蒸着マスク２０によれば、有効領域２２の全域において基材穴３０の壁面３１が蒸着マスクの法線方向に対してなす傾斜角度θ１を効果的に増大させることができる。すなわち、蒸着マスク２０のシート面に直交する図２６の断面において、貫通孔２５の最小断面積を持つ部分となる接続部４１と、基材穴３０の壁面３１の他の任意の位置と、を通過する直線Ｘが、蒸着マスク２０の法線方向に対してなす最小角度θ１を、十分に大きくすることができ、これにより、蒸着材料９８の利用効率を効果的に改善しながら、所望のパターンでの蒸着を高精度に安定して実施することができる。
【００８８】
また、蒸着マスク２０の第１面２０ａに対応するようになる金属板２１の第１面２１ａ側から当該金属板２１をエッチングして基材穴３０を作製する場合、蒸着マスク２０の有効領域２２をなすようになる金属板２１の全領域において、当該金属板２１の第１面２１ａがエッチングにより浸食される。すなわち、蒸着マスクの法線方向に沿った有効領域２２内の最大厚みＴａは、蒸着マスクの法線方向に沿った周囲領域２３内の最大厚みＴｂの１００％未満となる。このように有効領域２２内での厚みが全体的に薄くなることは、蒸着材料の利用効率を向上させる観点から好ましい。その一方で、蒸着マスクの強度の観点から、蒸着マスクの法線方向に沿った有効領域２２内の最大厚みＴａは、蒸着マスクの法線方向に沿った周囲領域２３内の最大厚みＴｂの５０％以上となることが好ましい。有効領域２２内の最大厚みＴａが周囲領域２３内の最大厚みＴｂの５０％以上となっている場合には、蒸着マスク２０をフレーム１５に張設した場合における蒸着マスク２０の有効領域２２内での変形を効果的に抑制することができ、これにより、所望のパターンでの蒸着を効果的に実施することができる。また、この場合、長尺金属板７１の搬送や切断、第２面側保護フィルム８４の除去、フレーム１５への取付といった取り扱い処理中に、多数の貫通孔２５を形成された有効領域２２の変形を効果的に防止することができる。
【００８９】
さらに、図示された例においては、上述した製造方法に起因して、蒸着マスクの法線方向に沿った断面において、二つの基材穴３０の壁面３１の先端縁３２が合流する部分３３の外輪郭が、面取された形状となっている。上述したように、一般的に、エッチングで形成される穴の壁面は、エッチングによる主たる進行方向に向けて凸となる曲面状となる。したがって、エッチングで形成された二つの基材穴３０を単純に部分的に重ね合わせると、図２６に二点鎖線で示すように、合流部分３３は、エッチングの開始側となる蒸着マスクの法線方向に沿った一方の側へ向けて、尖った形状となる。これに対して図示された蒸着マスク２０では、合流部分３３における尖った部分が面取されている。図２６から理解されるように、この面取によって、蒸着マスク２０の法線方向に対して壁面３１がなす上述の角度θ１を、効果的に増大することができる。これにより、より効果的に蒸着材料９８の利用効率を改善し且つ所望のパターンでの蒸着を高精度且つ安定して実施することができる。
【００９０】
なお結果として、蒸着マスクの法線方向に沿った断面において、二つの基材穴３０の壁面３１の先端縁３２が合流する部分３３の外輪郭は、蒸着マスクの法線方向に沿った一方の側へ向けて膨出した曲線状となる。
【００９１】
図２６に示す基材穴３０を形成する工程において、エッチングを進めていくと、隣り合う二つの基材穴３０が合流してなる合流部分３３が第１レジスト層８１から離間して、第１レジスト層８１下となる当該合流部分３３において、エッチングによる浸食が長尺金属板７１の法線方向（厚さ方向）にも進む。これにより、蒸着マスクの法線方向に沿った一方の側へ向けて尖っていた合流部分３３が、蒸着マスクの法線方向に沿った一方の側からエッチングされ、面取される。この際、合流部分３３が第１レジスト層８１から離間することにより、有効領域２２における第１レジスト層８１は除去され得る。
【符号の説明】
【００９２】
２０    蒸着マスク
２０ａ  第１面
２０ｂ  第２面
２１    金属板
２１ａ  第１面
２１ｂ  第２面
２５    貫通孔
３０    基材穴
３１    壁面
３５    基材凹部
３６    壁面
５０    保護フィルム付き蒸着マスク
７１    長尺金属板
７１ａ  第１面
７１ｂ  第２面
８１    第１レジスト層
８１ａ  第１レジスト層開口部
８２    第２レジスト層
８２ａ  第２レジスト層開口部
８３    第１面側保護フィルム
８４    第２面側保護フィルム
８５    レーザ光照射部
８６    溶接部
８７    張力負荷部
８８    ＵＶ光照射部
【図１】
2015127446.tif 000003
【図２】
2015127446.tif 000004
【図３】
2015127446.tif 000005
【図４】
2015127446.tif 000006
【図５】
2015127446.tif 000007
【図６】
2015127446.tif 000008
【図７】
2015127446.tif 000009
【図８】
2015127446.tif 000010
【図９】
2015127446.tif 000011
【図１０】
2015127446.tif 000012
【図１１】
2015127446.tif 000013
【図１２】
2015127446.tif 000014
【図１３】
2015127446.tif 000015
【図１４】
2015127446.tif 000016
【図１５】
2015127446.tif 000017
【図１６】
2015127446.tif 000018
【図１７】
2015127446.tif 000019
【図１８】
2015127446.tif 000020
【図１９】
2015127446.tif 000021
【図２０】
2015127446.tif 000022
【図２１】
2015127446.tif 000023
【図２２】
2015127446.tif 000024
【図２３】
2015127446.tif 000025
【図２４】
2015127446.tif 000026
【図２５】
2015127446.tif 000027
【図２６】
2015127446.tif 000028